(57)【特許請求の範囲】
【請求項１】
重量平均粒子径０．０５〜０．１５μｍの小粒子ジエン系ゴムラテックス（ａ−ｉ）１００重量部（固形分）に対して０．１〜２０重量部の水溶性酸性物質を添加して肥大化してなる重量平均粒子径０．１５〜２．０μｍの肥大化ジエン系ゴム（ａ−１）１０〜８０重量％とメチルメタアクリレート３０〜８０重量％およびスチレンおよび／またはアクリロニトリル７０〜２０重量％からなる単量体（ａ−２）９０〜２０重量％とを重合してなるグラフト率１５〜１５０％のグラフト共重合体（Ａ）１０〜１００重量％およびメチルメタアクリレート３０〜８０重量％およびスチレンおよび／またはアクリロニトリル７０〜２０重量％を重合してなる共重合体（Ｂ）９０〜０重量％からなり、かつ、組成物中に占める肥大化ジエン系ゴム（ａ−１）の割合が１０〜４０重量％であることを特徴とする制振性熱可塑性樹脂組成物。
【請求項２】
水溶性酸性物質のｐＨが４．５以下である請求項１記載の制振性熱可塑性樹脂組成物。
【発明の詳細な説明】
【０００１】
【発明の属する技術分野】
本発明は、小粒子径のジエン系ゴムラテックスを肥大化して得られた肥大化ジエン系ゴムに、メチルメタクリレートに代表される不飽和カルボン酸アルキルエステルおよびスチレンに代表される芳香族ビニルおよび／またはアクリロニトリルに代表されるシアン化ビニルを重合して得られる特定のＭＢＳ系樹脂からなる折り曲げ白化が少なく、かつ耐衝撃性に優れる透明な制振性熱可塑性樹脂組成物に関するものである。
【０００２】
【従来の技術】
従来からポリブタジエンにスチレン、アクリロニトリルをグラフト重合して得られる代表的なゴム強化スチレン系樹脂であるＡＢＳ樹脂は、その優れた機械的性質から自動車、家電、あるいはＯＡ機器等に広範囲に応用されている。しかしＡＢＳ樹脂は、元来、不透明であり、透明を要求される部品へは適用されていなかった。また、透明性を付与するために、メチルメタクリレートをグラフト重合の際の共重合成分とすることは特公昭５２−３９８７５号、特公昭５３−２７７５５号に記載されているが、いずれも折り曲げ時の白化が著しく、シートを曲げ加工するような場合は不適切であった。また、曲げ加工が容易で衝撃強度の高い樹脂であるポリカーボネートは制振性の面で問題があり、最近のＯＡ機器の回転機周辺では共振しやすく応用が難しいのが現状である。また透明性には非常に優れるＰＭＭＡ樹脂は、衝撃強度が低く、かつ制振性も十分ではないのが実情である。
【０００３】
【発明が解決しようとする課題】
本発明は、特定のＭＢＳ系樹脂からなる折り曲げ白化が少なく、かつ耐衝撃性に優れた透明な制振性熱可塑性樹脂組成物を提供することを目的とするものである。
【０００４】
【課題を解決するための手段】
本発明者等は、上記課題の解決について鋭意研究した結果、小粒子径のジエン系ゴムラテックスを水溶性酸性物質を用いて肥大化させたジエン系ゴムを用い、かつ不飽和カルボン酸アルキルエステルを必須成分として重合してなる特定なＭＢＳ系樹脂を用いることにより、折り曲げ白化が少なく、かつ耐衝撃性に優れた透明な制振性熱可塑性樹脂組成物が得られることを見いだし本発明に到達した。
【０００５】
本発明は、重量平均粒子径０．０５〜０．１５μｍの小粒子ジエン系ゴムラテックス（ａ−ｉ）１００重量部（固形分）に対して０．１〜２０重量部の水溶性酸性物質を添加して肥大化してなる重量平均粒子径０．１５〜２．０μｍの肥大化ジエン系ゴム（ａ−１）１０〜８０重量％とメチルメタアクリレート３０〜８０重量％およびスチレンおよび／またはアクリロニトリル７０〜２０重量％からなる単量体（ａ−２）９０〜２０重量％とを重合してなるグラフト率１５〜１５０％のグラフト共重合体（Ａ）１０〜１００重量％およびメチルメタアクリレート３０〜８０重量％およびスチレンおよび／またはアクリロニトリル７０〜２０重量％を重合してなる共重合体（Ｂ）９０〜０重量％からなり、かつ、組成物中に占める肥大化ジエン系ゴム（ａ−１）の割合が１０〜４０重量％であることを特徴とする制振性熱可塑性樹脂組成物を提供するものである。
【０００６】
【発明の実施の形態】
本発明の樹脂組成物を構成するグラフト共重合体（Ａ）とは、重量平均粒子径０．０５〜０．１５μｍの小粒子ジエン系ゴムラテックス（ａ−ｉ）１００重量部（固形分）に対して０．１〜２０重量部の水溶性酸性物質を添加して肥大化してなる重量平均粒子径０．１５〜２．０μｍの肥大化ジエン系ゴム（ａ−１）１０〜８０重量％とメチルメタアクリレート３０〜８０重量％およびスチレンおよび／またはアクリロニトリル７０〜２０重量％からなる単量体（ａ−２）９０〜２０重量％とを重合してなるグラフト率１５〜１５０％のグラフト共重合体である。
【０００７】
上記にて使用されるジエン系ゴムとしては、ポリブタジエン、ブタジエンースチレン共重合体、ブタジエンーアクリロニトリル共重合体を挙げることができる。
肥大化ジエン系ゴム（ａ−１）は、平均粒子径０．０５〜０．１５μｍの小粒子径ジエン系ゴムラテックス（ａ−ｉ）１００重量部（固形分）に対して０．１〜２０重量部の水溶性酸性物質を添加して得られる平均粒子径０．１５〜２．０μｍのジエン系ゴムである。小粒子径ジエン系ゴムラテックスの平均粒子径が０．０５μｍ以下では、製造時の凝集物が多くなり、生産性が著しく劣る。また、０．１５μｍ以上では水溶性酸性物質を添加しても十分肥大したゴムラテックス得られない。
【０００８】
添加する水溶性酸性物質としては、鉱酸、酸性塩類、有機酸であり、具体的には硫酸、塩酸、リン酸、硫酸水素ナトリウム、リン酸二水素ナトリウム、蓚酸、クエン酸、酢酸、蟻酸などが挙げられる。特に凝集肥大化の面でリン酸、硫酸、蓚酸が好ましい。水溶性酸性物質の添加量は小粒子径ジエン系ゴムラテックス１００重量部（固形物）に対して０．１〜２０重量部である。０．１重量部未満では、ゴム粒子の凝集が十分ではなく、目的とする肥大化ジエン系ゴムラテックスを得ることはできない。また２０重量部を超えると凝集が著しくなり、凝固に至る。さらに水溶性酸性物質のｐＨは４．５以下であることが好ましい。ｐＨが４．５以上では、ゴム粒子の凝集が十分ではなく、平均粒子径０．０５〜０．１５μｍの小粒子径ゴム粒子が多数存在する傾向にあり好ましない。
【００１２】
単量体（ａ−２）における構成比率は、メチルメタアクリレート３０〜８０重量％およびスチレンおよび／またはアクリロニトリル７０〜２０重量％であり、かかる範囲外では、透明性および制振性に劣るため好ましくない。
【００１３】
肥大化ジエン系ゴム（ａ−１）と単量体（ａ−２）との組成比率は、肥大化ジエン系ゴム（ａ−１）１０〜８０重量％および単量体（ａ−２）９０〜２０重量％である。（ａ−１）が１０重量％未満〔単量体（ａ−２）が９０重量％を超える〕では、耐衝撃性に劣り、また（ａ−１）が８０重量％を超える〔単量体（ａ−２）が２０重量％未満〕では、流動性に劣り、また透明性も低下する。
【００１４】
また、グラフト共重合体（Ａ）のグラフト率は１５〜１５０％である。グラフト率が１５％未満では透明性および折り曲げ白化性に劣り、１５０％を超えると耐衝撃性が著しく低下する。
なお、上記グラフト共重合体のグラフト率は、アセトンを溶媒として可溶分と不溶分に分離し、次式にて求める。
グラフト率（％）＝〔アセトン不溶分重量−グラフト重合体中のジエン系ゴム重量〕／グラフト共重合体中のジエン系ゴム重量×１００
【００１５】
本発明の樹脂組成物を構成しうる共重合体（Ｂ）とは、メチルメタアクリレート３０〜８０重量％およびスチレンおよび／またはアクリロニトリル７０〜２０重量％を重合してなる共重合体である。かかる範囲外では、透明性および制振性に劣るため好ましくない。
【００１６】
本発明におけるグラフト共重合体（Ａ）と共重合体（Ｂ）の組成比率は、（Ａ）１０〜１００重量％および共重合体（Ｂ）９０〜０重量％である。（Ａ）が１０重量％未満〔共重合体（Ｂ）が９０重量％を超える〕では、耐衝撃性および制振性に劣り好ましくない。
【００１７】
また、グラフト共重合体（Ａ）および共重合体（Ｂ）からなる組成物中に占める肥大化ジエン系ゴム（ｂ−１）の割合は１０〜４０重量％である。該肥大化ジエン系ゴム（ｂ−１）の割合が１０重量％未満では耐衝撃性のみならず制振性にも劣る。また４０重量％を超えると折り曲げ白化性に劣るため好ましくない。
【００１８】
本発明の樹脂組成物の混合は、通常の押出機、ニーダー等公知の方法で実施できる。また、本発明の熱可塑性樹脂組成物には必要に応じて着色剤、分散剤酸化防止剤、紫外線吸収剤、難燃剤、あるいは充填剤等を加えることができる。
【００１９】
〔実施例〕
以下に実施例を用いて本発明を具体的に説明するが、本発明はこれらによって何ら制限されるものではない。なお、実施例中にて示す部および％は重量に基づくものである。
【００２０】
──グラフト共重合体（Ａ）──
〔小粒子系ジエン系ゴムの製造〕
耐圧容器に１，３−ブタジエン１００部、開始剤として過硫酸カリウム０．２５部、分子量調整剤としてｔ−ドデシルメルカプタン０．３部、過硫酸カリウム０．２５部、ロジン酸ナトリウム２．５部、水酸化ナトリウム０．１部、純水１７０部を仕込み、８０℃に昇温したのち重合を開始した。それぞれ重合時間を可変とすることにより、０．０３μ（ａ−ｉ−１）、０．０８μ（ａ−ｉ−２）、０．１２μ（ａ−ｉ−３）、０．１８μ（ａ−ｉ−４）の小粒子系ジエン系ゴムおよび０．３μ（ａ−Ｘ）の未肥大ジエン系ゴムを重合した。
【００２１】
〔肥大化ジエン系ゴムの製造〕
耐圧容器に、上記の小粒子系ジエン系ゴム〔０．０３μ（ａ−ｉ−１）、０．０８μ（ａ−ｉ−２）、０．１２μ（ａ−ｉ−３）、０．１８μ（ａ−ｉ−４）〕１００部（固形分）に対し、表１に示す水溶性酸性物質を添加し、それぞれ表１に示す肥大化ジエン系ゴム（ａ−１−１〜ａ−１−６）を得た。
【００２２】
〔グラフト共重合体の製造〕
耐圧容器に、上記肥大化ジエン系ゴム（ａ−１−１〜ａ−１−６）または未肥大ジエン系ゴム（ａ−Ｘ）、ドデシルベンゼンスルホン酸ナトリウム１．５部、開始剤として過硫酸カリウムおよび連鎖移動剤としてｔ−ドデシルメルカプタンの可変量を仕込み、７０℃に昇温した後、表２に示すメチルメタクリレート、スチレンおよびアクリロニトリルからなる単量体混合物を５時間に亘って連続添加し、それぞれグラフト重合体ラテックス（Ａ−１−Ａ〜９）を得た。得られた各々のラテックス１００重量部（固形分）当たり酸化防止剤としてフェノール系酸化防止剤（住友化学工業社製：スミライザーＢＢＭ）１部およびトリスノニルフェニルホスファイト２部を添加した後、硫酸マグネシウムを用いて塩析・脱水・乾燥し、グラフト重合体（Ａ−１−Ａ〜９）を得た。
【００２３】
──共重合体（Ｂ）の製造──
公知の塊状重合法により、メチルメタクリレート７０％およびスチレン３０％からなる共重合体（Ｂ−１）およびメチルメタクリレート６５％、スチレン２０％およびアクリロニトリル１５％からなる共重合体（Ｂ−２）を重合した。
【００２４】
〔実施例１〜４および比較例１〜８〕
上記のグラフト共重合体（Ａ−１−Ａ〜９）および共重合体（Ｂ−１−Ｂ〜２）を表３に示す配合割合で混合し、４０ｍｍ二軸押出機を用いて２３０℃で溶融混合、ペレットとした後、射出成形機にて各種試験片を作成し物性を評価した。結果を表３に示す。
【００２５】
ｏ耐衝撃性：ＡＳＴＭ  Ｄ−２５６に準拠。１／４インチ、２３℃。
ｏ成形性：ＡＳＴＭ  Ｄ−１２３８に準拠。条件２２０℃、１０ｋｇ。
ｏ透明性：ＪＩＳ  Ｋ−６７１４に準拠し、曇価を測定した。
ｏ制振性：レオロジー社製  ＤＶＥレオスペクトラーを用いて、周波数１０Ｈｚのｔａｎδを測定した。
ｏ折り曲げ白化性：０．５ｍｍのシートを９０°に折り曲げ、シートの白化の有無を目視にて判定した。
【００２６】
【表１】
0003978272.tif 000002
【００２７】
【表２】
0003978272.tif 000003
【００２８】
【表３】
0003978272.tif 000004
【００２９】
【発明の効果】
本発明における樹脂組成物は、上記のとおり耐衝撃性および透明性に優れ、かつド制振性、折り曲げ白化性にも優れるものであり、それら各性能が要求される用途における各種成形材料として有用である。